INPI-France/Brevets-Francais-2024-Chunked huggingface dataset:
méthylcyclopentadiényl)(3-tert-butyldiméthylsilyl-5-méthyI-2-phénoxy)titane, le dichlorure d'isopropylidéne(tétraméthylcyclopentadiényl)(3-triméthylsilyl-5- méthyl-2-phénoxy)titane, le dichlorure d'isopropylidène(tétraméthylcyclopentadiényl)(3-tert-butyl-5-méthoxy-2-phénoxy)titane, le dichlorure d'isopropylidène(tétraméthylcyclopentadiényl)(3-tert-butyl-5-chloro-2-phénoxy)titane, le dichlorure d'isopropylidène(triméthylsilylcyclopentadiényl)(3,5diméthyl-2-phénoxy)titane, le dichlorure d'isopropylidène(tri-méthylsilylcyclopentadiényl)(3-tert-butyl-2-phénoxy)titane, le dichlorure d'isopropylidène- (triméthylsilylcyclopentadiényl)(3-tert-butyl-5-méthyl-2-phénoxy)titane, le dichlorure d'isopropylidène(triméthylsilylcyclopentadiényl)(3-phényl-2phénoxy) titane, le dichlorure d'isopropylidène(triméthylsilylcyclopentadiényl)(3tert-butyldiméthylsilyl-5-méthyl-2-phénoxy)titane, le dichlorure d'isopropylidène- (tri-méthylsilylcyclopentadiényl)(3-triméthylsilyl-5-méthyl-2-phénoxy)titane, le dichlorure d'isopropylidène(triméthylsilylcyclopentadiényl)(3-tert-butyl-5- méthoxy-2-phénoxy)titane, le dichlorure d'isopropylidène(triméthylsilylcyclopentadiényl)(3-tert-butyl-5-chloro-2-phénoxy)titane, le dichlorure d'isopropylidène(fluorényl)(3,5-diméthyl-2-phénoxy)titane, le dichlorure d'isopropylidène- (fluorényl)(3-tert-butyl-2-phénoxy)titane, le dichlorure d'isopropylidène- (fluorényl)(3-tert-butyl-5-méthyl-2-phénoxy)titane, le dichlorure d'isopropylidène- (fluorényl)(3-phényl-2-phénoxy)titane, le dichlorure d'isopropylidène- (fluorényl)(3-tert-butyldiméthylsilyl-5-méthyl-2-phénoxy)titane, le dichlorure d'isopropylidène(fluorényl)(3-triméthylsilyl-5-méthyl-2-phénoxy)titane, le dichlorure d'isopropylidène(fluorényl)(3-tert-butyl-5-méthoxy-2-phénoxy)titane, le dichlorure d'isopropylidène(fluorényl)(3-tert-butyl-5-chloro-2-phénoxy)titane, le dichlorure de diphénylméthylène(cyclopentadiényl)(3,5-diméthyl-2-phénoxy)titane, le dichlorure de diphénylméthylène(cyclopentadiényl)(3-tert-butyl-2phénoxy) titane, le dichlorure de diphénylméthylène(cyclopentadiényl)(3-tertbutyl-5-méthyl-2-phénoxy)titane, le dichlorure de diphénylméthylène(cyclopentadiényl)(3-phényl-2-phénoxy)titane, le dichlorure de diphénylméthylène(cyclo- pentadiényl)(3-tert-butyldiméthylsilyl-5-méthyl-2-phénoxy)titane, le dichlorure de diphénylméthylène(cyclopentadiényl)(3-triméthylsilyl-5-méthyl-2-phénoxy)titane, le dichlorure de diphénylméthylène(cyclopentadiényl)(3-tert-butyl-5-méthoxy-2phénoxy) titane, le dichlorure de diphénylméthylène(cyclopentadiényl)(3-tertbutyl-5-chloro-2-phénoxy)titane, le dichlorure de diphénylméthylène(méthyl- cyclopentadiényl)(3,5-diméthyl-2-phénoxy)titane, le dichlorure de diphényl- méthylène(méthylcyclopentadiényl)(3-tert-butyl-2-phénoxy)titane, le dichlorure de
diphénylméthylène(méthylcyclopentadiényl)(3-t ert-buty]-5- méthyl-2-phénoxy)- titane, le dichlorure de diphénylméthylène(méthylcyclopentadiényl)(3-phényl-2phénoxy) titane, le dichlorure de diphénylméthylène(méthylcyclopentadiényl)(3tert-butyldiméthylsilyl-5-méthyl-2-phénoxy)titane, le dichlorure de diphénylméthylène(méthylcyclopentadiényl)(3-triméthylsilyl-5-méthyl-2-phénoxy)titane, le dichlorure de diphényIméthylène(méthylcyclopentadiényl)(3-tert-butyl-5- méthoxy-2-phénoxy)titane, le dichlorure de diphénylméthylène(méthylcyclopentadiényl)(3-tert-butyl-5-chloro-2-phénoxy)titane, le dichlorure de diphényl- méthylène(tert-butylcyclopentadiényl)(3,5-diméthyl-2-phénoxy)titane, le dichlorure de diphénylméthylène(tert-butylcyclopentadiényl)(3-tert-butyl-2- phénoxy)titane, le dichlorure de diphénylméthylène(tert-butylcyclopentadiényl)(3tert-butyl-5-méthyl-2-phénoxy)titane, le dichlorure de diphénylméthylène(tertbutylcyclopentadiényl)(3-phényl-2-phénoxy)titane, le dichlorure de diphényl- méthylène(tert-butylcyclopentadiényl)(3-tert-butyldiméthylsilyl-5-méthyl-2- phénoxy)titane, le dichlorure de diphénylméthylène(tert-butylcyclopentadiényl)(3triméthylsilyl-5-méthyl-2-phénoxy)titane, le dichlorure de diphénylméthylène- (tert-butylcyclopentadiényl)(3-tert-butyl-5-méthoxy-2-phénoxy)titane, le dichlorure de diphénylméthylène(tert-butylcyclopentadiényl)(3-tert-butyl-5chloro-2-phénoxy)titane, le dichlorure de diphénylméthylène(tétraméthylcyclopentadiényl)(3,5-diméthyl-2-phénoxy)titane, le dichlorure de diphénylméthylène- (tétraméthylcyclopentadiényl)(3-tert-butyl-2-phénoxy)titane, le dichlorure de diphénylméthylène(tétraméthylcyclopentadiényl)(3-tert-butyl-5-méthyl-2phénoxy) titane, le dichlorure de diphénylméthylène(tétraméthylcyclopentadiényl)(3-phényl-2-phénoxy)titane, le dichlorure de diphénylméthylène(tétra- méthylcyclopentadiényl)(3-tert-butyldiméthylsilyl-5-méthyl-2-phénoxy)titane, le dichlorure de diphénylméthylène(tétraméthylcyclopentadiényl)(3-triméthylsilyl-5- méthyl-2-phénoxy)titane, le dichlorure de diphénylméthylène(tétraméthylcyclopenta-diényl)(3-tert-butyl-5-méthoxy-2-phénoxy)titane, le dichlorure de diphényl- méthylène(tétraméthylcyclopentadiényl)(3-tert-butyl-5-chloro-2-phénoxy)titane, le dichlorure de diphénylméthylène(triméthylsilylcyclopentadiényl)(3,5-diméthyl-2- phénoxy)titane, le dichlorure de diphénylméthylène(triméthylsilyl-cyclopentadiényl)(3-tert-butyl-2-phénoxy)titane, le dichlorure de diphényl-méthylène- (triméthylsilylcyclopentadiényl)(3-tert-butyl-5-méthyl-2-phénoxy)titane, le dichlorure de diphénylméthylène(triméthylsilylcyclopentadiényl)(3-phényl-2- phénoxy)titane, le dichlorure de diphénylméthylène(triméthylsilylcyclo- pentadiényl)(3-tert-butyldiméthylsilyl-5-méthyl-2-phénoxy)titane, le dichlorure de
diphénylméthylène(triméthylsilylcyclopentadiényl)(3-triméthylsilyl-5-méthyl-2- phénoxy) titane, le dichlorure de diphénylméthylène(triméthylsilylcyclo- pentadiényl)(3-tert-butyl-5-méthoxy-2-phénoxy)titane, le dichlorure de diphényl- méthylène(triméthylsilylcyclopentadiényl)(3-tert-butyl-5-chloro-2-phénoxy)titane, le dichlorure de diphénylméthylène(fluorényl)(3,5-diméthyl-2-phénoxy)titane, le dichlorure de diphénylméthylène(fluorényl)(3-tert-butyl-2-phénoxy)titane, le dichlorure de diphénylméthylène(fluorényl)(3-tert-butyl-5-méthyl-2-phénoxy)titane, le dichlorure de diphénylméthylène(fluorényl)(3-phényl-2-phénoxy)titane, le dichlorure de diphénylméthylène(fluorényl)(3-tert-butyldiméthylsilyl-5-méthyl- 2-phénoxy) titane, le dichlorure de diphénylméthylène(fluorényl)(3-triméthylsilyl- 5-méthyl-2-phénoxy)titane, le dichlorure de diphénylméthylène(fluorényl)(3-tertbutyl-5-méthoxy-2-phénoxy)titane, le dichlorure de diphénylméthylène- (fluorényl)(3-tert-butyl-5-chloro-2-phénoxy)titane, les composés dans lesquels le titane est remplacé par le zirconium ou le hafnium, les composés dans lesquels le dichlorure est remplacé par le dibromure, le diodure, le bis(diméthylamidure), le bis (diéthylamidure), le di-n-butylate ou le diisopropylate, les composés dans lesquels le cyclopentadiényle est remplacé par le diméthylcyclopentadiényle, le triméthylcyclopentadiényle, le n-butylcyclopentadiényle, le tertbutyldiméthylsilylcyclopentadiényle ou l'indényle, et les composés dans lesquels le 3,5-diméthyl-2-phénoxy est remplacé par 2-phénoxy, 3-méthyl-2-phénoxy, 3,5di-tert-butyl-2-phénoxy, 3-phényl-5-méthyl-2-phénoxy, 3-tert-butyldiméthylsilyl- 2-phénoxy ou 3-triméthylsilyl-2-phénoxy, et les complexes des métaux de transition dans lesquels J est un atome du groupe XIV du tableau périodique des éléments qui n'est pas un atome de carbone, comme le dichlorure de diméthylsilylène(cyclopentadiényl)(2-phénoxy)titane, le dichlorure de diméthyl- silylène(cyclopentadiényl)(3-méthyl-2-phénoxy)titane, le dichlorure de diméthylsilylène(cyclopentadiényl)(3,5-diméthyl-2-phénoxy)titane, le dichlorure de diméthylsilylène(cyclopentadiényl)(3-tert-butyl-2-phénoxy)titane, le dichlorure de diméthylsilylène(cyclopentadiényl)(3-tert-butyl-5-méthyl-2-phénoxy)titane, le dichlorure de diméthylsilylène(cyclopentadiényl)(3,5-di-tert-butyl-2-phénoxy)- titane, le dichlorure de diméthylsilylène(cyclopentadiényl)(5-méthyl-3-phényl-2phénoxy) titane, le dichlorure de di-méthylsilylène(cyclopentadiényl)(3-tertbutyldiméthylsilyl-5-méthyl-2-phénoxy)titane, le dichlorure de diméthylsilylène- (cyclopentadiényl)(S-méthyl-3-triméthylsilyl-2-phénoxy)titane, le dichlorure de diméthylsilylène(cyclopentadiényl)(3-tert-butyl-5-méthoxy-2-phénoxy)titane, le dichlorure de diméthylsilylène(cyclopentadiényl)(3-tert-butyl-5-chloro-2-
phénoxy) titane, le dichlorure de diméthylsilylène(cyclopentadiényl)(3,5-di-secamyl-2-phénoxy)titane, le dichlorure de diméthylsilylène(méthylcyclopentadiényl)(2-phénoxy)titane, le dichlorure de diméthylsilylène(méthylcyclopentadiényl)(3-méthyl-2-phénoxy)titane, le dichlorure de diméthylsilylène(méthylcyclopentadiényl)(3,5-diméthyl-2-phénoxy)titane, le dichlorure de diméthylsilyl- ène(méthylcyclopentadiényl)(3-tert-butyl-2-phénoxy)titane, le dichlorure de diméthylsilylène(méthylcyclopentadiényl)(3-tert-butyl-5-méthyl-2-phénoxy)titane, le dichlorure de diméthylsilylène(méthylcyclopentadiényl)(3,5-di-tert-butyl-2phénoxy) titane, le dichlorure de diméthylsilylène(méthylcyclopenta-diényl)(5méthyl-3-phényl-2-phénoxy)titane, le dichlorure de diméthylsilylène(méthyl- cyclopentadiényl)(3-tert-butyldiméthylsilyl-5-méthyl-2-phénoxy)titane, le dichlorure de diméthylsilylène(méthylcyclopentadiényl)(5-méthyl-3-triméthyl- silyl-2-phénoxy)titane, le dichlorure de diméthylsilylène(méthylcyclopentadiényl)(3-tert-butyl-5-méthoxy-2-phénoxy)titane, le dichlorure de diméthylsilylène(méthylcyclopentadiényl)(3-tert-butyl-5-chloro-2-phénoxy)titane, le dichlorure de diméthylsilylène(méthylcyclopentadiényl)(3,5-di-sec-amyl-2- phénoxy)titane, le dichlorure de diméthylsilylène(n-butylcyclopentadiényl)(2phénoxy)titane, le dichlorure de diméthylsilylène(n-butylcyclopentadiényl)(3- méthyl-2-phénoxy)titane, le dichlorure de diméthylsilylène(n-butylcyclopentadiényl)(3,5-diméthyl-2-phénoxy)titane, le dichlorure de diméthylsilylène(n- butylcyclopentadiényl)(3-tert-butyl-2-phénoxy)titane, le dichlorure de diméthyl- silylène(n-butyl-cyclo-pentadiényl)(3-tert-butyl-5-méthyl-2-phénoxy)titane, le dichlorure de diméthylsilylène(n-butylcyclopentadiényl)(3,5-di-tert-butyl-2phénoxy)titane, le dichlorure de diméthylsilylène(n-butylcyclopentadiényl)(5méthyl-3-phényl-2-phénoxy)titane, le dichlorure de diméthylsilylène(n- butylcyclopentadiényl)(3-tert-butyldiméthylsilyI-5-méthyl-2-phénoxy)titane, le dichlorure de diméthylsilylène(n-butylcyclopentadiényl)(5-méthyl-3-triméthyl- silyl-2-phénoxy)titane, le dichlorure de diméthylsilylène(n-butylcyclopentadiényl)- (3-tert-butyl-5-méthoxy-2-phénoxy)titane, le dichlorure de diméthylsilylène(nbutylcyclopentadiényl)(3-tert-butyl-5-chloro-2-phénoxy)titane, le dichlorure de diméthylsilylène(n-butylcyclopentadiényl)(3,5-di-sec-amyl-2-phénoxy)titane, le dichlorure de diméthylsilylène(tert-butylcyclopentadiényl)(2-phénoxy)titane, le dichlorure de diméthylsilylène(tert-butylcyclopentadiényl)(3-méthyl-2-phénoxy)titane, le dichlorure de diméthylsilylène(tert-butylcyclopenta-diényl)(3,5-diméthyl- 2-phénoxy) titane, le dichlorure de diméthylsilylène(tert-butylcyclopentadiényl)(3tert-butyl-2-phénoxy)titane, le dichlorure de diméthylsilylène(tert-butylcyclo-
pentadiényl)(3-tert-butyl-5-méthyl-2-phénoxy)titane, le dichlorure de diméthyl- silylène(tert-butylcycIopentadiényl)(3,5-di-tert-butyl-2-phénoxy)titane, le dichlorure de diméthylsilylène(tert-butylcyclopentadiényl)(5-méthyI-3-phényl-2- phénoxy) titane, le dichlorure de diméthylsilylène(tert-butylcyclopentadiényl)(3- tert-butyldiméthylsilyl-5-méthyl-2-phénoxy)titane, le dichlorure de diméthylsilylène(tert-butylcyclopentadiényl)(5-méthyl-3-triméthylsilyl-2-phénoxy)titane, le dichlorure de diméthylsilylène (tert-butylcyclopentadiényl)(3-tert-butyl-5- méthoxy-2-phénoxy)titane, le dichlorure de diméthylsilylène(tert-butylcyclo- pentadiényl)(3-tert-butyl-5-chloro-2-phénoxy)titane, le dichlorure de diméthyl- silylène(tert-butylcyclopentadiényl)(3,5-di-sec-amyl-2-phénoxy)titane, le dichlorure de diméthylsilylène(tétraméthylcyclopentadiényl) (2-phénoxy)titane, le dichlorure de diméthylsilylène(tétraméthylcyclopentadiényl)(3-méthyl-2- phénoxy)titane, le dichlorure de diméthylsilylène(tétraméthylcyclopentadiényl)- (3,5-diméthyl-2-phénoxy)titane, le dichlorure de diméthylsilylène(tétraméthylcyclopentadiényl)(3-tert-butyl-2-phénoxy)titane, le dichlorure de diméthylsilylène- (tétraméthylcyclopentadiényl)(3-tert-butyl-5-méthyl-2-phénoxy)titane, le dichlorure de diméthylsilylène(tétraméthylcyclopentadiényl)(3,5-di-tert-butyl-2- phénoxy)titane, le dichlorure de diméthylsilylène(tétraméthylcyclopentadiényl)(5méthyl-3-phényl-2-phénoxy)titane, le dichlorure de diméthylsilylène(tétraméthylcyclopentadiényl)(3-tert-butyldiméthylsilyl-5-méthyl-2-phénoxy)titane, le dichlorure de diméthylsilylène(tétraméthylcyclopentadiényl)(5-méthyl-3triméthylsilyl-2-phénoxy)titane, le dichlorure de diméthylsilylène(tétraméthylcyclopentadiényl)(3-tert-butyl-5-méthoxy-2-phénoxy)titane, le dichlorure de diméthylsilylène(tétraméthylcyclopentadiényl)(3-tert-butyl-5-chloro-2-phénoxy)- titane, le dichlorure de diméthylsilylène(tétraméthylcyclopentadiényl)(3,5-di-sec- amyl-2-phénoxy)titane, le dichlorure de diméthylsilylène(triméthylsilylcyclopentadiényl)(2-phénoxy)titane, le dichlorure de diméthylsilylène(triméthylsilylcyclopentadiényl)(3-méthyl-2-phénoxy)titane, le dichlorure de diméthylsilylène- (triméthylsilylcyclopentadiényl)(3,5-diméthyl-2-phénoxy)titane, le dichlorure de diméthylsilylène(triméthylsilylcyclopentadiényl)(3-tert-butyl-2-phénoxy)titane, le dichlorure de diméthylsilylène(triméthylsilylcyclopentadiényl)(3-tert-butyl-5méthyl-2-phénoxy)titane, le dichlorure de diméthylsilylène(triméthylsilylcyclopentadiényl)(3,5-di-tert-butyl-2-phénoxy)titane, le dichlorure de diméthylsilylène (triméthylsilylcyclopentadiényl)(5-méthyl-3-phényl-2-phénoxy)titane, le dichlorure de di-méthylsilylène(triméthylsilylcyclopentadiényl)(3-tert-butyldiméthylsilyl-5-méthyl-2-phénoxy)titane, le dichlorure de diméthylsilylène(tri-
méthylsilylcyclopentadiényI)(5-méthyl-3-triméthylsilyl-2-phénoxy)titane, le dichlorure de diméthylsilylène(triméthylsilylcyclopentadiényi)(3-tert-butyl-5- méthoxy-2-phénoxy)titane, le dichlorure de diméthylsilylène(triméthylsilylcyclopentadiényl)(3-tert-butyl-5-chloro-2-phénoxy)titane, le dichlorure de diméthyl- silylène(triméthylsilylcyclopentadiényl)(3,5-di-sec-amyl-2-phénoxy)titane, le dichlorure de diméthylsilylène(indényl)(2-phénoxy)titane, le dichlorure de diméthylsilylène(indényl)(3-méthyl-2-phénoxy)titane, le dichlorure de diméthylsilylène(indényl)(3,5-diméthyl-2-phénoxy)titane, le dichlorure de diméthylsilylène(indényl)(3-tert-butyl-2-phénoxy)titane, le dichlorure de diméthylsilylène- (indényl)(3-tert-butyl-5-méthyl-2-phénoxy)titane, le dichlorure de diméthylsilylène(indényl)(3,5-di-tert-butyl-2-phénoxy)titane, le dichlorure de diméthylsilylène(indényl)(5-méthyl-3-phényl-2-phénoxy)titane, le dichlorure de diméthyl- silyléne(indényl)(3-tert-butyldiméthylsilyI-5-méthyl-2-phénoxy)titane, le dichlorure de diméthylsilylène(indényl)(5-méthyl-3-triméthylsilyl-2-phénoxy)- titane, le dichlorure de diméthylsilylène(indényl)(3-tert-butyl-5-méthoxy-2phénoxy)titane, le dichlorure de diméthylsilylène(indényl)(3-tert-butyl-5-chloro-2phénoxy)titane, le dichlorure de diméthylsilylène(indényl)(3,5-di-sec-amyl-2- phénoxy) titane, le dichlorure de diméthylsilylène(fluorényl)(2-phénoxy)titane, le dichlorure de diméthylsilylène(fluorényl)(3-méthyl-2-phénoxy)titane, le dichlorure de di-méthylsilylène(fluorényl)(3,5-diméthyl-2-phénoxy)titane, le dichlorure de diméthylsilylène(fluorényl)(3-tert-butyl-2-phénoxy)titane, le dichlorure de diméthylsilylène(fluorényl)(3-tert-butyl-5-méthyl-2-phénoxy)titane, le dichlorure de diméthylsilylène(fluorényl)(3,5-di-tert-butyl-2-phénoxy)titane, le dichlorure de diméthylsilylène(fluorényl)(5-méthyl-3-phényl-2-phénoxy)titane, le dichlorure de d i m é t hyl silylène(fluorényl)(3-tert-butyldiméthylsilyl-5-méthyl-2-phénoxy)titane, le dichlorure de diméthylsilylène(fluorényl)(5-méthyl-3-triméthylsilyl-2-phénoxy)titane, le dichlorure de diméthylsilylène(fluorényl)(3-tert-butyl-5-méthoxy-2phénoxy) titane, le dichlorure de diméthylsilylène(fluorényl)(3-tert-butyl-5-chloro- 2-phénoxy) titane, le dichlorure de diméthylsilylène(fluorényl)(3,5-di-sec-amyl-2phénoxy)titane, et le dichlorure de diméthylsilylène(tétraméthylcyclopenta- diényl)(I-naphtox-2-yl)titane ; les composés dans lesquels cyclopentadiényle est remplacé par diméthylcyclopentadiényle, triméthylcyclopentadiényle, éthylcyclopentadiényle, n-propylcyclopentadiényle, isopropylcyclopentadiényle, sec-butylcyclopentadiényle, isobutylcyclopentadiényle, tert-butyldiméthylsilylcyclopentadiényle, phénylcyclopentadiényle, méthylindényle ou phénylindényle, les composés dans lesquels 2-phénoxy est remplacé par 3-phényl-2-phénoxy, 3-
triméthylsilyl-2-phénoxy ou 3-tert-butyldiméthylsilyl-2-phénoxy, les composés dans lesquels diméthylsilylène est remplacé par diéthylsilylène, diphénylsilylène ou diméthoxysilylène, les composés dans lesquels le titane est remplacé par le zirconium ou le hafnium, et les composés dans lesquels le dichlorure est remplacé par le dibromure, le diodure, le bis(diméthylamidure), le bis(diéthylamidure), le di-n-butylate ou le diisopropylate.
Le complexe de métal de transition représenté par la formule générale [I] ci-dessus peut être synthétisé par exemple par le procédé décrit dans WO 97/03992.
Le composé de métal de transition représenté par la formule générale [II] ou [ni] peut être produit par exemple en faisant réagir un composé de métal de transition représenté par la formule [I] avec la même quantité d'eau en moles ou la moitié de la quantité d'eau en moles. Il est possible alors de mettre en #uvre un procédé consistant à faire réagir directement un composé de métal de transition avec la quantité d'eau nécessaire, un procédé qui consiste à introduire un composé de métal de transition dans un solvant tel qu'un hydrocarbure contenant une quantité d'eau nécessaire, un procédé qui consiste à introduire un composé de métal de transition représenté par la formule générale [I] dans un solvant tel qu'un hydrocarbure sec et à faire circuler un gaz inerte contenant la quantité d'eau nécessaire.
(B) Composé de l'aluminium Le composé de l'aluminium (B) utilisé dans la présente invention comprend les composés d'organo-aluminium connus, c'est-à-dire au moins un composé d'aluminium choisi parmi les composés (B 1) à (B3) décrits ci-dessous : (B1) un composé d'organo-aluminium représenté par la formule générale E1aAlZ3-a; (B2) un aluminoxane cyclique ayant une structure représentée par la formule générale { -AI(E2)-O-}b ; et (B3) un aluminoxane linéaire ayant une structure représentée par la formule générale E3 { -AI(E3)-O-} cAlE \ où E , E2 et E; représentent respectivement un groupe hydrocarboné, tous les E1, tous les E2 et tous les E3 peuvent être identiques ou différents, Z représente un atome d'hydrogène ou un atome d'halogène, et tous les Z peuvent être identiques ou différents, a représente un nombre satisfaisant l'expression 0 < a # 3, b représente un entier supérieur ou égal à 2 et c représente un entier supérieur ou égal à 1.
Comme groupe hydrocarboné E', E2ou E3on préfère un groupe hydrocarboné de 1 à 8 atomes de carbone et on préfère encore un groupe alkyle.
Le composé d'organo-aluminium (B1) représenté par E1aAlZ3-a peut être un trialkylaluminium tel que triméthylaluminium, triéthylaluminium, tri-npropylaluminium, triisopropylaluminium, triisobutylaluminium, tri-nhexylaluminium, un chlorure de dialkylaluminium tel que le chlorure de diméthylaluminium, le chlorure de diéthylaluminium, le chlorure de di-npropylaluminium, le chlorure de diisopropylaluminium, le chlorure de diisobutylaluminium, le chlorure de di-n-hexylaluminium, un dichlorure d'alkylaluminium comme le dichlorure de méthylaluminium, le dichlorure d'éthylaluminium, le dichlorure de n-propylaluminium, le dichlorure d'isopropylaluminium, le dichlorure d'isobutylaluminium, le dichlorure de n-hexylaluminium, un hydrure de dialkylaluminium comme l'hydrure de diméthylaluminium, l'hydrure de diéthylaluminium, l'hydrure de di-npropylaluminium, l'hydrure de diisobutylaluminium, l'hydrure de di-nhexylaluminium.
Parmi ceux-ci on préfère un trialkylaluminium et on préfère encore le triéthylaluminium ou le tri i sobutyl aluminium.
Les groupes hydrocarbonés E2et E3 dans (B2) et (B3), respectivement, peuvent être par exemple les groupes alkyle tels qu'un groupe méthyle, éthyle, n-propyle, isopropyle, n-butyle, isobutyle, n-pentyle, néopentyle. Dans les formules représentant la structure de (B2) et (B3), respectivement, b est un entier supérieur ou égal à 2 et c est un entier supérieur ou égal à 1. De préférence, E2et E3 sont chacun un groupe méthyle ou un groupe isobutyle et b est de préférence situé entre 2 et 40 et c est de préférence situé entre 1 et 40.
L'aluminoxane ci-dessus peut être préparé par différents procédés connus, par exemple par mise en contact d'une solution obtenue par dissolution d'un trialkylaluminium (par exemple le triméthylaluminium) dans un solvant organique approprié (par exemple le benzène, un hydrocarbure aliphatique) avec de l'eau. Ou bien encore par mise en contact d'un trialkylaluminium (par exemple triméthylaluminium) avec un sel métallique contenant de l'eau de cristallisation (par exemple sulfate de cuivre hydraté).
Sur la figure 3 on a représenté le phare selon un mode de réalisation modifié par rapport au premier exemple de réalisation selon les figures 1 et 2, la construction de base
du phare restant la même que celle du premier exemple de réa-
lisation. Dans le cas du mode de réalisation modifié, la dis-
position des profils optiques 42 qui forment la lentille de Fresnel, est uniquement modifiée par rapport au premier exem- ple de réalisation d'une manière telle que ces profils s'étendent sous une forme annulaire au moins approximative-5 ment de façon concentrique à l'axe optique 11 du réflecteur et, de cette façon, à la source de lumière 12. Les profils
optiques 42, de forme annulaire qui servent à former la len-
tille de Fresnel, peuvent, en s'écartant du premier exemple
de réalisation, selon la figure 2 et selon le mode de réali-
sation modifié de la figure 3, être aussi disposés autrement
à volonté.
Dans le cas d'un développement du phare selon un deuxième exemple de réalisation, représenté à la figure 4, la construction de base du phare avec le réflecteur 10, la
source de lumière 12, la lentille 16 et l'écran 26, reste in-
changée par rapport au premier exemple de réalisation. On prévoit en plus, sur une partie au moins du trajet des rayons de la lumière qui passe à travers l'élément 50, de disposer
d'autres profils optiques 56 par lesquels la lumière soit dé-
viée vers le haut. Les autres profils optiques 56 sont dispo-
sés sur le côté de l'élément 50 qui est tourné dans le sens de sortie 14 de la lumière. Sur le côté de l'élément 50 qui
est tourné en sens contraire du sens de sortie 14 de la lu-
Comme mentionné ci-dessus, le présent inventeur a effectué diverses expériences et il a finalement essayé d'appliquer la méthode mentionnée ci-dessus inventée par lui-même comme moyen d'activation de substances supprimant l'oxygène actif telles que flavonoïdes, polyphénols, etc., tandis que leur composition est totalement différente de celle du P-glucane.
Lorsqu'on doit appliquer une telle méthode, le moyen d'activation concerne des flavonoïdes et l'objectif visé diffère du P-glucane de telle sorte que l'état non activé doit être considéré comme étant tout à fait différent, bien entendu ; ce fait, le détournement de la méthode d'activation des -glucanes a été considéré au début comme étant difficile.
Toutefois, les résultats expérimentaux étaient tout à fait différents des attentes du présent inventeur et ont montré que les moyens d'activation de la substance supprimant l'oxygène actif devaient être efficaces pour changer le -glucane ayant une structure différente de celle des substances supprimant l'oxygène actif telles que des flavonoïdes, etc. à activer aisément.
Autrement dit, le présent inventeur a trouvé que, si on utilise dans l'expérience des champignons qui ont été précédemment grillés par exposition à des rayons dans l'infrarouge lointain, les effets antitumoraux sont améliorés lorsque l'on procède à une